(57)【要約】      （修正有）【課題】繊細な異色染め調の外観を有し、且つ自然なスラブ斑感の意匠効果を併せ持つ異染性意匠織編物が得られる複合加工糸及びその織編物の提供。【解決手段】芯糸、花糸、押え糸からなる複合加工糸であって、芯糸と花糸の糸長差率が５〜４０％であり、花糸は芯糸および押え糸と染色性の異なる繊維を含み、押え糸が芯糸および花糸に３重に捲回したスラブ部と１重に捲回した道中部とが複合加工糸の長手方向に交互に形成されている複合加工糸。好ましくは、芯糸と染色性の異なる繊維が花糸部のみに含まれること、花糸は、２種以上のフィラメントを含有し、少なくとも１種は芯糸と染色性の異なる繊維であり、少なくとも１種は芯糸と染色性の同じ繊維である複合加工糸。【選択図】なし【特許請求の範囲】
【請求項１】
芯糸、花糸、押え糸からなる複合加工糸であって、芯糸と花糸の糸長差率が５〜４０％であり、花糸は芯糸および押え糸と染色性の異なる繊維を含み、押え糸が芯糸および花糸に３重に捲回したスラブ部と１重に捲回した道中部とが複合加工糸の長手方向に交互に形成されている複合加工糸。
【請求項２】
芯糸と染色性の異なる繊維が花糸のみに含む請求項１に記載の複合加工糸。
【請求項３】
花糸は、２種以上のフィラメントを含有し、少なくとも１種は芯糸と染色性の異なる繊維であり、少なくとも１種は芯糸と染色性の同じ繊維である請求項１または２に記載の複合加工糸。
【請求項４】
花糸がカチオン可染性ポリエステルを含む糸である請求項１〜３のいずれか一項に記載の複合加工糸。
【請求項５】
芯糸が固有粘度の異なる２種のポリエステル系重合体がサイドバイサイド型に接合されたポリエステル系複合フィラメントである請求項１〜４のいずれか一項に記載の複合加工糸。
【請求項６】
芯糸がシックアンドシンのポリエステル系フィラメントである請求項１〜５のいずれか一項に記載の複合加工糸。
【請求項７】
芯糸と押え糸は、染色性が同じ繊維である請求項１〜６のいずれか一項に記載の複合加工糸。
【請求項８】
芯糸の単糸繊度が１０〜２５ｄｔｅｘである請求項１〜７のいずれか一項に記載の複合加工糸。
【請求項９】
花糸およびまたは押え糸にセルロース系繊維を含む請求項１〜８のいずれか一項に記載の複合加工糸。
【請求項１０】
前記セルロース繊維が、アセテートフィラメントである請求項９に記載の複合加工糸。
【請求項１１】
複合加工糸のスラブ部の長さが１５〜６０ｍｍである請求項１〜１０のいずれか一項に記載の複合加工糸。
【請求項１２】
芯糸とは染色性の異なる花糸の混用率が１０〜２５％である請求項１〜１１のいずれか一項に記載の複合加工糸。
【請求項１３】
請求項１〜１２のいずれか一項に記載の複合加工糸を、４０〜１００質量％含有する織編物。
【発明の詳細な説明】
【技術分野】
【０００１】
本発明は、繊細な異色染め調の外観を有し、且つ自然なスラブ斑感の意匠効果を併せ持つ異染性意匠織編物が得られる複合加工糸及びその織編物に関するものである。
【背景技術】
【０００２】
従来、自然なスラブ斑感の意匠効果と、異染性を併せ持つ複合加工糸として、芯押え原糸のフィード差により得られる、押え糸が３重に巻きついたスラブ部と鞘部が１重に巻きついた道中部とが交互に形成されたものがよく知られており、特許文献１には、芯糸にセルロース系フィラメント糸とセルロース系フィラメント糸と異色に染色可能な繊維のフィラメント糸を用い、異染性の表現を付与した布帛が提案されている。特許文献２には鞘糸にセルロース系フィラメントとセルロース系繊維染色用の染料には不染性のフィラメント糸との混繊糸を用いた異染性意匠織物が提案されている。
【先行技術文献】
【特許文献】
【０００３】
【特許文献１】特開２０１１−８４８３３号公報
【特許文献２】特開２００８−３０３５１０号公報
【発明の開示】
【発明が解決しようとする課題】
【０００４】
しかしながら、これらの方法では、異染性は人工的な外観となり、繊細な表面効果のある商品を得られていない。
本発明は、このような従来技術における問題点を解決するものであり、繊細な異色染め調の外観を有し、且つ自然なスラブ斑感の意匠効果を併せ持つ異染性意匠織編物が得られる複合加工糸及びその織編物を提供するものである。
【課題を解決するための手段】
【０００５】
１．芯糸、花糸、押え糸からなる仮撚スラブ加工糸であって、芯糸と花糸の糸長差が５〜４０％であり、花糸は芯糸および押え糸と染色性の異なる繊維を含み、押え糸が３重に捲回したスラブ部と芯糸に１重に捲回した道中部とが糸の長手方向に交互に形成されている複合加工糸。
２．芯糸と染色性の異なる繊維が花糸のみに含む１に記載の複合加工糸。
３．花糸は、２種以上のフィラメントを含有し、少なくとも１種は芯糸と染色性の異なる繊維であり、少なくとも１種は芯糸と染色性の同じ繊維である１または２に記載の複合加工糸。
４．花糸がカチオン可染性ポリエステルを含む糸である１〜３のいずれか一項に記載の複合加工糸。
５．芯糸が固有粘度の異なる２種のポリエステル系重合体がサイドバイサイド型に接合されたポリエステル系複合フィラメントである１〜４のいずれかに記載の複合加工糸。
６．芯糸がシックアンドシンのポリエステル系フィラメントである１〜５のいずれかに記載の複合加工糸。
７．芯糸と押え糸は、染色性が同じ繊維である１〜６のいずれかに記載の複合加工糸。
８．芯糸の単糸繊度が１０〜２５ｄｔｅｘのポリエステル系フィラメント糸である１〜７のいずれかに記載の複合加工糸。
９．花糸およびまたは押え糸にセルロース系繊維を含む１〜８のいずれかに記載の複合加工糸。
１０．前記セルロース系繊維がアセテートフィラメントである９に記載の複合加工糸。
１１．複合加工糸のスラブ部の長さが１５〜６０ｍｍである１〜１０のいずれかに記載の複合加工糸。
１２．芯糸とは染色性の異なる花糸の混用率が１０〜２５％である１〜１１のいずれかに記載の複合加工糸。
１３．１〜１２のいずれかに記載の複合加工糸を、４０〜１００質量％含有する織編物。
【発明の効果】
【０００６】
本発明は、従来の異染性布帛とは異なり、繊細な異色染め調の外観を有し、且つ自然なスラブ斑感の意匠効果を併せ持つ異染性意匠織編物を得ることにある。
【発明を実施するための形態】
【０００７】
本発明の複合加工糸は、芯糸、花糸、押え糸からなる仮撚スラブ加工糸であって、芯糸と花糸の糸長差が５〜４０％であり、花糸は芯糸および押え糸と染色性の異なる繊維を含み、押え糸が３重に捲回したスラブ部と芯糸に１重に捲回した道中部とが糸の長手方向に交互に形成されている。
【０００８】
本発明の複合加工糸は、芯糸に花糸が巻き付いており、さらに押え糸が花糸の外側に巻き付いており３重に捲回したスラブ部を有している糸である。
【０００９】
芯糸と花糸の糸長差が５％以上であれば、繊細で立体的な異染性が表現でき、４０％以下であれば、ネップの状の欠点が少なくでき外観品位が向上する。
これらの観点から、芯糸と花糸の糸長差が８〜３０％であることがより好ましく、１０〜２０％がさらに好ましい。
糸長差率とは、芯糸の長さＡに対する花糸の長さＢの比率である。
糸長差率（％）＝（Ｂ−Ａ）／Ａ×１００
【００１０】
花糸は芯糸および押え糸と染色性の異なる繊維を含むことや、押え糸が３重に捲回したスラブ部と芯糸に１重に捲回した道中部とが糸の長手方向に交互に形成されていることで、繊細で立体的な異染性が表現できる。
【００１１】
本発明の複合加工糸は、芯糸と染色性の異なる繊維が花糸部のみに含むことが好ましい。
この様にすることで、繊細な異色染め調の外観を有することができる。
【００１２】
本発明の複合加工糸は、花糸は、２種以上のフィラメントを含有し、少なくとも１種は芯糸と染色性の異なる繊維であり、少なくとも１種は芯糸と染色性の同じ繊維であることが好ましい
染色性が異なる２種以上のフィラメントが花糸にあることで、繊細な異色染め調の外観を有しやすい。
【００１３】
本発明の複合加工糸は、花糸がカチオン可染性ポリエステルを含む糸であることが好ましい。
この様にすることで、染色堅牢度が向上し易くなる。
【００１４】
本発明の複合加工糸は、芯糸が固有粘度の異なる２種のポリエステル系重合体がサイドバイサイド型に接合されたポリエステル系複合フィラメントであることが好ましい。
この様にすることで、織編物にした時の膨らみ感が表現できる。
２種のポリエステル系重合体は、ポリトリメチレンテレフタレートとポリエステルやポリブチレンテレフタレートとポリエステル等、異なるポリマーを用いても良い。
【００１５】
本発明の複合加工糸は、芯糸がシックアンドシンのポリエステル系フィラメントであることが好ましい。
この様にすることで、自然なスラブ斑感の意匠効果が得られ易い。
また異形断面繊維、極細繊維、等であってもよく、得ようとする織編物の風合い、ストレッチ性、表面感等を考慮して選定すればよい。またこれらのフィラメントには、酸化チタン等や機能付与の添加剤等が含有されていても良い。
【００１６】
本発明の複合加工糸は、芯糸と押え糸は、染色性が同じ繊維であることが好ましい。
この様にすることで、繊細な異色染めの外観が得られ易い。
【００１７】
本発明の複合加工糸は、芯糸の単糸繊度が１０〜２５ｄｔｅｘのポリエステル系フィラメント糸であることが好ましい。
芯糸の単糸繊度が１０ｄｔｅｘ以上であれば、構築的なシルエットを演出できる織編物となり、２５ｄｔｅｘ以下であれば硬くなり過ぎない織編物となる。
【００１８】
本発明の複合加工糸は、花糸およびまたは押え糸にセルロース系繊維を含むことが好ましい。
セルロース系繊維を使用することで、適度な吸湿性、ソフトな風合いを得られ易い。セルロース系繊維は、綿、レーヨン、ポリノジック、モダール、リヨセル、キュプラ、アセテートの繊維である。
【００１９】
本発明の複合加工糸は、前記セルロース系繊維がアセテートフィラメントであることが好ましい。
アセテートフィラメント糸は、分散染料可染性、鮮明性、発色性、高級感のある光沢、適度なヤング率、適度な吸湿性、速乾性を有し、織編物にした時の質感や高級感、機能性等を表現することができ易い。
これらのアセテートフィラメント糸の製法は、特に限定されず、繊維の表面形状、艶、断面形状、繊度等にも特に限定ない。
鮮明性、発色性、高級感のある光沢の観点から、トリアセテートがより好ましい。
また、ポリエステルと同じ染料で染められ、適度な染色差が出るため、繊細な異色染め調の外観を効率よく得ることが可能となる。
【００２０】
本発明の複合加工糸は、複合加工糸のスラブ部の長さが１５〜６０ｍｍであることが好ましい。
前記スラブの長さがこの範囲であれば、自然なスラブ斑感が得られ易すい。
【００２１】
本発明の複合加工糸は、芯糸とは染色性の異なる花糸の混用率が１０〜２５％である子ことが好ましい。
前記混用率が１０％以上であれば、異染性がわかりやすくなり、繊細な異色染め調の外観が得られ易く、２５％以下であれば、繊細な意匠効果が得られ易い。
【００２２】
本発明の織編物は、前記複合加工糸を、４０〜１００質量％含有する織編物である。
織編物に対する複合加工糸の含有率が４０％以上であると織編物の異染性がわかりやすい。より好ましい範囲は６０％以上であり、さらに好ましい範囲は８０％以上である。
【実施例】
【００２３】
以下本発明を実施例により具体的に説明する。実施例における外観、風合いの評価は、当事者５人で総合判断した。
【００２４】
（実施例１）
芯糸として熱収縮性の異なる２種のポリエチレンテレフタレート成分からなるサイドバイサイト型でシックアンドシンのポリエステル複合マルチフィラメント（５６ｄｔｅｘ２４フィラメント（以下ｆと標記））、花糸としてトリアセテートマルチフィラメント（８４ｄｔｅｘ２０ｆ）とカチオン染料可染型ポリエステルマルチフィラメント（３３ｄｔｅｘ１２ｆ）、押え糸としてトリアセテートマルチフィラメント（４０ｄｔｅｘ９ｆ）を用いて、下記の条件で仮撚加工を行い、複合加工糸を得た。
仮撚数（Ｔ／ｍ）：２１００
仮撚方向：Ｚ
第１ヒーター温度：１６０℃
第２ヒーター温度：１８０℃
芯糸の仮撚加撚域との供給ガイド距離：１５０ｍｍ
芯糸の仮撚加撚域への花糸のＯＦ率：１５％
芯糸の仮撚加撚領域への鞘糸のオーバーフィード率：１００％
第１引き取りローラーから第２引取りローラー間のオーバーフィード率：１０．０％
【００２５】
得られた複合加工糸は、芯糸と花糸の長手方向に押え糸が３重に巻き付いているスラブと、１重に巻きついている道中部が形成されているスラブ糸であった。平均繊度は２９０ｄｔｅｘ、スラブ部の長さは２０ｍｍ〜６０ｍｍであり、芯糸とは染色性の異なる花糸のカチオン染料可染型ポリエステルマルチフィラメントの混用率は１５％であった。
【００２６】
前記複合加工糸を用いて経糸密度５６本／インチ、緯糸密度４７本／インチの平織物を製織し、精練後、液流染色機にてカチオン染料を黒、分散染料をグレーにして、１２０℃で染色加工を実施し、経糸密度が６７本／インチ、緯糸密度が５０本／インチの織物を得た。
得られた織物は、カチオン染料の黒と分散染料のグレーがナチュラルに混ざっており、高級感のあるトップ染め調の外観を有していた。また自然なスラブ斑感の意匠効果と適度な膨らみ感に加え、ストレッチ性も有するスーツ素材に好適な織物であった。
【００２７】
（実施例２）
実施例１の複合加工糸を用い、経糸密度７４本／インチ、緯糸密度６３本／インチの２／２綾織物を製織し、精練後、液流染色機にてカチオン染料を黒、分散染料をグレーにして、１２０℃で染色加工を実施し経糸密度９０本／インチ、緯糸密度６９本／インチの織物を得た。
得られた織物は、カチオン染料の黒と分散染料のグレーがナチュラルに混ざっており、高級感のあるトップ染め調の外観を有していた。また自然なスラブ斑感の意匠効果と適度な膨らみ感に加え、ストレッチ性も有するスーツ素材に好適な織物であった。
【００２８】
（実施例３）
実施例１の複合加工糸を用い、経糸密度７５本／インチ、緯糸密度６９本／インチのマット織物を製織し、精練後、液流染色機にてカチオン染料を黒、分散染料をグレーにして、１２０℃で染色加工を実施し経糸密度８８本／インチ、緯糸密度７６本／インチの織物を得た。
得られた織物は、カチオン染料の黒と分散染料のグレーがナチュラルに混ざっており、高級感のあるトップ染め調の外観を有していた。また自然なスラブ斑感の意匠効果と適度な膨らみ感に加え、ストレッチ性も有するスーツ素材に好適な織物であった
【００２９】
（実施例４）
実施例１の複合加工糸を用い、経糸密度７４本／インチ、緯糸密度６３本／インチのヘリンボン織物を製織し、精練後、液流染色機にてカチオン染料を黒、分散染料をグレーにして、１２０℃で染色加工を実施し経糸密度８９本／インチ、緯糸密度６９本／インチの織物を得た。
得られた織物は、カチオン染料の黒と分散染料のグレーがナチュラルに混ざっており、高級感のあるトップ染め調の外観を有していた。また自然なスラブ斑感の意匠効果と適度な膨らみ感に加え、ストレッチ性も有するスーツ素材に好適な織物であった。
【００３０】
（実施例５）
実施例１の芯糸を一方の成分がポリトリメチレンテレフタレートを主成分とするサイドバイサイド型ポリエステル複合マルチフィラメント（東レ・オペロンテックス社製Ｔ４００  ５６ｄｔｅｘ／２４ｆ）とする以外は同一の条件にて仮撚加工を行い、複合加工糸を得た。
得られた複合加工糸は、芯糸と花糸の長手方向に鞘糸が３重に巻き付いているスラブと、１重に巻きついている道中部が形成されている２９０ｄｔｅｘのスラブ糸であった。またスラブ部の長さは１５ｍｍ〜６０ｍｍであり、芯糸とは染色性の異なる花糸のカチオン染料可染型ポリエステルマルチフィラメント混用率は１５％であった。
【００３１】
前記複合加工糸を用いて経糸密度６８本／インチ、緯糸密度５６本／インチの２／２綾織物を製織し、精練後、液流染色機にてカチオン染料を黒、分散染料をグレーにして、１２０℃で染色加工を実施し経糸密度８６本／インチ、緯糸密度７６本／インチの織物を得た。
得られた織物は、カチオン染料の黒と分散染料のグレーがナチュラルに混ざっており、高級感のあるトップ染め調の外観を有していた。また自然なスラブ斑感の意匠効果と適度な膨らみ感に加え、高いストレッチ性も有するスーツ素材に好適な織物であった。
【００３２】
（実施例６）
実施例５の複合加工糸を用い、経糸密度６９本／インチ、緯糸密度６６本／インチのマット織物を製織し、精練後、液流染色機にてカチオン染料を黒、分散染料をグレーにして、１２０℃で染色加工を実施し経糸密度８７本／インチ、緯糸密度８４本／インチの織物を得た。
得られた織物は、カチオン染料の黒と分散染料のグレーがナチュラルに混ざっており、高級感のあるトップ染め調の外観を有していた。また自然なスラブ斑感の意匠効果と適度な膨らみ感に加え、高いストレッチ性も有するスーツ素材に好適な織物であった。
【００３３】
（実施例７）
実施例１の芯糸をポリエステルマルチフィラメント（ユニチカ社製  ６６ｄｔｅｘ／４ｆ）とする以外は同一の条件にて仮撚加工を行い、複合加工糸を得た。
得られた複合加工糸は、芯糸と花糸の長手方向に鞘糸が３重に巻き付いているスラブと、１重に巻きついている道中部が形成されている２９８ｄｔｅｘのスラブ糸であった。またスラブ部の長さは２５ｍｍ〜６０ｍｍであった。芯糸とは染色性の異なる花糸のカチオン染料可染型ポリエステルマルチフィラメント混用率は１４％であった。
前記複合加工糸を用いて経糸密度８２本／インチ、緯糸密度５４本／インチの２／２綾織物を製織し、精練後、液流染色機にてカチオン染料を黒、分散染料をグレーにして、１２０℃で染色加工を実施し経糸密度８７本／インチ、緯糸密度５６本／インチの織物を得た。
得られた織物は、カチオン染料の黒と分散染料のグレーがナチュラルに混ざっており、高級感のあるトップ染め調の外観を有していた。また自然なスラブ斑感の意匠効果と適度なハリ感を有し、構築的なシルエットを可能にする織物であった。
【００３４】
（実施例８）
実施例７の複合加工糸を用い、経糸密度８２本／インチ、緯糸密度５７本／インチのマット織物を製織し、精練後、液流染色機にてカチオン染料を黒、分散染料をグレーにして、１２０℃で染色加工を実施し経糸密度８７本／インチ、緯糸密度５９本／インチの織物を得た。
得られた織物は、カチオン染料の黒と分散染料のグレーがナチュラルに混ざっており、高級感のあるトップ染め調の外観を有していた。また自然なスラブ斑感の意匠効果と適度なハリ感を有し、構築的なシルエットを可能にする織物であった。
【００３５】
（実施例９）
実施例１の複合加工糸を用い、ウェール２８本／インチ、コース３４本／インチのシングルカルゼ丸編を製編し、精練後、液流染色機にてカチオン染料を黒、分散染料をグレーにして、１２０℃で染色加工を実施しウェール３９本／インチ、コース３２本／インチの編物を得た。
得られた編物は、カチオン染料の黒と分散染料のグレーがナチュラルに混ざっており、高級感のあるトップ染め調の外観を有していた。また自然なスラブ斑感の意匠効果と適度な膨らみ感に加え、ストレッチ性も有する編物であった。
【００３６】
（比較例１）
芯糸として熱収縮性の異なる２種のポリエステル成分からなるポリエステル複合マルチフィラメント（５６ｄｔｅｘ／２４ｆ）とカチオン染料可染型ポリエステルマルチフィラメント（３３ｄｔｅｘ１２ｆ）、花糸としてトリアセテートマルチフィラメント（６１ｄｔｅｘ１５ｆ）、鞘糸としてトリアセテートマルチフィラメント（４０ｄｔｅｘ９ｆ）を用いて、下記の条件で仮撚加工を行い、複合加工糸を得た。
仮撚数（Ｔ／ｍ）：２３００
仮撚方向：Ｚ
第１ヒーター温度：１６０℃
第２ヒーター温度：１８０℃
芯糸の仮撚加撚域との供給ガイド距離：１５０ｍｍ
芯糸の仮撚加撚域への花糸のＯＦ率：１５％
芯糸の仮撚加撚領域への鞘糸のオーバーフィード率：９０％
第１引き取りローラーから第２引取りローラー間のオーバーフィード率：１０．０％
得られた複合加工糸は、芯糸と花糸の長手方向に鞘糸が３重に巻き付いているスラブと、１重に巻きついている道中部が形成されている２５２ｄｔｅｘのスラブ糸であった。またスラブ部の長さは２０ｍｍ〜６０ｍｍであり、芯糸とは染色性の異なる花糸のカチオン染料可染型ポリエステルマルチフィラメント混用率は１４％であった。
前記複合加工糸を用いて経糸密度８１本／インチ、緯糸密度６５本／インチの２／２綾織物を製織し、精練後、液流染色機にてカチオン染料を黒、分散染料をグレーにして、１２０℃で染色加工を実施し経糸密度９６本／インチ、緯糸密度７２本／インチの織物を得た。
得られた織物は、適度な膨らみ感を有しており、カチオン染料の黒と分散染料のグレーが混ざった織物であるが、異染性に立体感がなく繊細な表現には乏しいものであった。